(57)【要約】【課題】  透かしインキは、カタログ、小冊子、薬袋、封筒、便箋、伝票、証券、雑誌付録や偽造防止等の特殊用途の紙類に印刷して、透かし性を生かして内容物等の各種の情報を出力し、一般の印刷では容易に出せない偽造防止等の有用の付加価値を生み出すものである。更に印刷で透かし性を発現させることにより、例えば窓部分を切り抜いて、その部分にセロファン、パラフィン紙、または透明なプラスチックフィルムなどを貼り付ける方法での廃棄処分する際の分別の手間を無くした、透かしインキ組成物を提供する。【解決手段】  本発明が提供する透かしインキは、インキ中に含ませる透かし成分が高度精製処理したナフテン系原油を、インキ成分中３〜６０重量部％含ませて透かし性を発現させるインキ組成物である。【特許請求の範囲】
【請求項１】
動粘度が８〜３５０ｍｍ2／Ｓ(４０℃)の環状構造をもつ飽和炭化水素のナフテン系原油と、アルキッド樹脂とを必須成分として含有することを特徴とする透かし印刷用インキ組成物。
【請求項２】
２５〜４０の油長を持つアルキッド樹脂と４１〜６０の油長を持つアルキッド樹脂とを併用することを特徴とする請求項１記載の透かし印刷用インキ組成物。
【請求項３】
更に動粘度が２〜２０ｍｍ2／Ｓ(40℃)のノンアロマ溶剤を添加してなることを特徴とする請求項１または２記載の透かしインキ組成物。
【請求項４】
活版印刷、凸版印刷、オフセット印刷適性を有することを特徴とする請求項１〜３いずれか記載の透かし印刷用インキ組成物。
【請求項５】
更に乾性油、半乾性油、不乾性油から選択される少なくとも一種類の油脂と、脂肪酸とを含有することを特徴とする請求項１〜４いずれか記載の透かしインキ組成物。
【請求項６】
更にブラックライト発光物質を含んでなることを特徴とする請求項１〜５いずれか記載の透かしインキ組成物。
【請求項７】
請求項１〜６いずれか記載の透かしインキを部分的に塗布してなる透かしインキ付き印刷物。
【発明の詳細な説明】
【技術分野】
【０００１】
本発明は、カタログ、小冊子、薬袋、封筒、便箋、伝票、証券、雑誌付録や偽造防止等の特殊用途の紙類に印刷して透かし性を生かして内容物等の各種の情報を出力し、一般の印刷では容易に出せない透かし性により、偽造防止等の有用の付加価値を生み出すものに関する。
【背景技術】
【０００２】
パンフレット、カタログ等に利用するのに好適な再湿糊付封筒を有する小冊子および封筒を高速に製造することのできる製造方法として、凸版印刷方式により、用紙に含浸させることにより用紙を透明化するインキを印刷し、次に、その印刷物を乾燥させたことを特徴とする封筒の製造方法が紹介されている。（特開平０７−１２５４７８号）
実施例として、アルキッド樹脂 ９２％と溶剤（日石三菱AFソルベント５号） ８％を用いて次に、乾燥部で用紙を乾燥することにより、窓部分が透明化され透かし窓を作成するものである。しかしこの溶剤は紙への浸透性が良いため初期の透かし性は発現するが、ノンアロマ溶剤で沸点は高いが沸点を有するため揮発性があり、経時での透かし性を維持することは難しい。
【０００３】
透かし窓用インキとしては、芳香族飽和炭化水素樹脂を主とする脂環式飽和炭化水素及びパラフィンワックスを主成分とし、これに溶剤を加えて加熱溶解したインキを基本とし、更に、これに油脂と脂肪酸とを添加して溶解させたインキが好ましいとの提案（特開平０９−０９５６３９号）もあるが、作業性の点と価格から、ワックスフリーの検討が必要である。
【０００４】
透かしインキとして、油性を有するオレフィンオリゴマーを主成分とし且つ活版印刷、オフセット印刷適応粘性を有することを特徴とする透かし印刷用インキが提案されている（特開２０００−２９０５７１号）が、大気汚染の問題から地球環境にやさしいパラフィン系やナフテン系の使用が望ましい。
【０００５】
基材となる用紙の片面より、所望の紋様状に透明樹脂成分が含浸され、該含浸されて  いる紋様状の透明樹脂成分上にパール顔料が貼着していることを特徴とする偽造防止策  を施した用紙としてパール顔料が分散している油性タイプのオフセット用パールインキ  が提案されている。その中で、オフセット用パールインキの粘度を、必要に応じてレジ  ューサーで希釈して、タック値で３〜６の範囲に調整することを特徴とする
オフセット用パールインキの粘度を、必要に応じてレジューサーで希釈して、ＪＩＳ   Ｋ ５７０１に準拠したタック値で３〜６の範囲に調整することを特徴とする請求項２  または３記載の偽造防止策を施した用紙の製造方法も提案されているが（特開２００３  −２１１８１７号）、資源のリサイクルや地球環境に優しい点を考慮すると、顔料を用  いない透かしインキ組成物が求められている。
【０００６】
透かし性には、透かし部分に透明フィルムを貼り付けてなる窓部を有する透かし性の発現や、袋上紙の下半分を透明フィルムとした方法もあり、情報記載を窓部以外の部分や透明フィルム以外の部分に出力できるようにしたものが提案されている。しかしながら、上述した透明フィルムにインクやトナーの受容層を設けたものや、開口を透明フィルムで覆ってなる窓部を有し、袋上紙の下半分を透明フィルムとしたものは、袋や紙それを用いた物を廃棄するときに透明フィルムと紙質部分とに分別する必要があり、廃棄処分に手間を要するという問題がある。さらに、グラシン紙などの透明な紙を用いた袋も提案されているが、印字適性を新たに付与する必要があるとともに、強度が弱いという問題があった。そこで本発明は上記事情に鑑み、袋や紙それを用いた物に対して各種の情報を出力できるとともに、廃棄処分する際に分別の手間を無くし、廃棄処分が容易な透かし性印刷物を提供することを目的とする。
【特許文献１】特開平０７−１２５４７８号公報
【特許文献２】特開平０９−０９５６３９号公報
【特許文献３】特開２０００−２９０５７１号公報
【特許文献４】特開２００３−２１１８１７号公報
【発明の開示】
【発明が解決しようとする課題】
【０００７】
本発明の目的は、透かしインキ組成物は印刷時に紙中の繊維質に容易に浸透しやすく、また透かし性の発現が経時劣化を起こさず、更に低臭気や低刺激性の作業性の良さと、揮発性を持たず環境に優しい透かしインキ組成物を提供することにある。
【課題を解決するための手段】
【０００８】
本発明は上記課題を考慮してなされたもので、環状構造をもつ飽和炭化水素のナフテン系原油の動粘度(40℃)ｍｍ２／Ｓが8〜350の範囲のものを主成分として含有し、アルキッド樹脂との組合せでなる透かし印刷用インキ組成物で、透かしインキ組成物にノンアロマ溶剤の動粘度(40℃)ｍｍ２／Ｓが2〜20の低粘度の成分を添加してなるものである。
【０００９】
この環状構造をもつ飽和炭化水素のナフテン系原油の特徴は、ナフテン成分の良好な溶解性を生かし印刷時に容易に紙中に浸透しやすくし、また揮発性を持たないことにより、経時での揮発による成分の喪失が無く透かし性を保持させるものである。更に高度精製処理したナフテン成分のため、低臭気や低刺激性の作業性の良さと、揮発性を持たず環境に優しい透かしインキ組成物を提供するもので、上記課題を解消し優れた透かしインキ印刷物を作成することを見出した。
【００１０】
即ち本発明は、動粘度が8〜350ｍｍ2／Ｓ(40℃)の環状構造をもつ飽和炭化水素のナフテン系原油と、アルキッド樹脂とを必須成分として含有することを特徴とする透かし印刷用インキ組成物に関する。
また、本発明は、２５〜４０の油長を持つアルキッド樹脂と４１〜６０の油長を持つアルキッド樹脂とを併用することを特徴とする上記透かし印刷用インキ組成物に関する。
また、本発明は、更に動粘度が２〜２０ｍｍ2／Ｓ(40℃)のノンアロマ溶剤を添加してなることを特徴とする上記透かしインキ組成物に関する。
また、本発明は、活版印刷、凸版印刷、オフセット印刷適性を有することを特徴とする上記透かし印刷用インキ組成物に関する。
【００１１】
さらに、本発明は、更に乾性油、半乾性油、不乾性油から選択される少なくとも一種類の油脂と、脂肪酸とを含有することを特徴とする上記透かしインキ組成物に関する。
さらに、本発明は、更にブラックライト発光物質を含んでなることを特徴とする上記透かしインキ組成物に関する。
さらに、本発明は、上記透かしインキを部分的に塗布してなる透かしインキ付き印刷物に関する。
【発明の効果】
【００１２】
本発明の高度精製処理したナフテン成分使用した透かしインキ組成物はナフテン原油の良好な溶解性を生かし印刷時に容易に紙中に浸透しやすくし、ナフテン系原油の揮発性を持たないことにより、経時での揮発による成分の喪失が非常に少なく透かし性を保持させることが出来た。更に高度精製処理したナフテン成分のため、低臭気や低刺激性の作業性の良さと、揮発性を持たず環境に優しい透かしインキ組成物で作業環境の改善や地球環境の保護にもつながる。
【発明を実施するための最良の形態】
【００１３】
以下、本発明の透かしインキ組成物について、実施の形態を構成とその特徴を記載することにより詳細に説明する。
【００１４】
本発明の透かしインキ組成物の構成は、アルキッド樹脂とナフテン系原油の組合せであるが、その他に、以下のものを含ませることが出来る。
（Ａ）油長の違うアルキッド樹脂の組合せ
（Ｂ）粘度調整剤
（Ｃ）ブラックライト発光物質
（Ｄ）その他（オフセット適性助剤）
【００１５】
透かしインキ組成物の組成として、環状構造を有するナフテン系原油を高度精製処理したものを使用することにより、ナフテン成分の良好な溶解性を生かし、印刷時に容易に紙中に浸透しやすくし、初期の透かし性を発現させることができる。（構成がナフテン系原油のため添加量を変えることにより、透かし性の強弱を容易に調整出来る）また高度精製処理したナフテン系原油を使用しているため印刷後の印刷物の手触り感や臭気でも、低沸点溶剤を使用したものに比べ、良好である。
【００１６】
本発明のナフテン系原油は、低硫黄分のナフテン系原油を高度精製処理したもので性状は動粘度(40℃)ｍｍ2／Ｓが8〜350（好ましくは100〜200）の範囲で、引火点が160℃〜320℃範囲のものである。また、比重(15℃)、0.935、発火点200〜410℃の範囲のものが好ましい。また性状の中で、揮発性がないことにより経時での揮発による成分の喪失が無く、経時での透かし性を保持させる特徴を有するものであり印刷後の透かし性の低下防止につながっている。また、低硫黄分のナフテン系原油を高度精製処理したものを使用しているため、耐黄変性に優れたものである。
【００１７】
実際に使用されるナフテン系原油の例としては、新日本石油のクリセフオイルHシリーズのH8、H22、H46、H56、H68、H150、H220、H320や三共油化工業株式会社のSNH-３、SNH-８、SNH46、SNH-220、SNH-540が例として上げられる。
【００１８】
実際のインキの形態として、このナフテン系原油が安全性に優れた印刷インキ等の原料油として使用されているものであり、その特徴を利用してインキ化すれば、広範囲のインキを作成でき、動粘度の調整も容易である。そのためこのナフテン系原油を使用した透かしインキの性状のタック、フローの調整の幅が広がり、印刷時に必要とされるインキ性状を容易に広範囲に確保することが出来る。是により印刷時の調整が容易になり、印刷時に展色量を容易に変更出来、印刷量の確保も可能となった。またこのインキ性状により印刷適性ではミスチングの解消につながり、作業性が格段に向上した。
【００１９】
ナフテン系原油の添加量としては、インキ成分中３〜６０％であることが好ましい。より好ましくはインキ成分中２０〜５０％である。
【００２０】
このインキ性状の確保は、透かしインキの印刷方式の拡大までつながる。即ち透かしインキの印刷方式が従来の活版や凸版方式だけでなく、オフセット方式まで広げることが可能になった。更に透かしインキの印刷時の作業性も格段に向上することが出来るようになり、実用性に優れた効果を発揮しているものである。
【００２１】
アルキッド樹脂は、多価アルコールと多塩基酸との縮合反応によって得られる合成樹脂で、用いる多価アルコール、多塩基酸、変性剤（大豆油変性）との組合せにより樹脂の種類は数多く見られる。反応はフタル酸とグリセリンなどの多価アルコール及び植物油（またはその脂肪酸）を相互に反応させますが、油の比率により、長油性と、中油性、短油性の3種類がある。
【００２２】
アルキッド樹脂は、上述の通り油長の違うアルキッド樹脂の組合せであることがミスチング防止の観点から好ましく、具体的には２５〜４０の油長を持つアルキッド樹脂および４１〜６０の油長を持つアルキッド樹脂の組合せ、さらには３０〜４０の油長を持つアルキッド樹脂および４５〜５５の油長を持つアルキッド樹脂の組み合わせが好ましい。
アルキッド樹脂で短油長と長油長のアルキッド樹脂の好ましい混合比は短油長アルキッド樹脂１００％に対して、長油長アルキッド樹脂１０〜８０％,さらに好ましくは２０〜６０％である。
【００２３】
ノンアロマ溶剤の添加量は、透かしインキのタック及びフロー等を主に調整するために用いられ、０〜２０％、より好ましくは０〜１０％添加してもよい。
【００２４】
また、本発明の透かし印刷用インキの偽造防止性を高めるために、ブラックライト発光物質を添加してもよい。
【００２５】
本発明の透かし印刷用インキに添加されるブラックライト発光物質の例としては、蛍光増白剤、又は、亜鉛、カルシウム、カドミウムなどの硫化物やケイ酸塩などを主成分とし、これに銅、マンガン、銀などの付活剤を加えた、青、赤、緑に発光する蛍光燐光体、及び蛍光燐光体は用途に応じて、特定の励起波長で発光する燐光体などを例示することができる。また、添加されるブラックライト発光物質の量は、インキ１００％に対して、蛍光増白剤などは０．１〜５％、また蛍光燐光体は５〜３５％であることが好ましい。
【実施例】
【００２６】
次に本発明を実施例及び比較例により更に具体的に説明する。なお、％は特に指定のない限り質量％を示す。以下、本発明の実施例について比較例を挙げて説明する。なお、下記実施例の記載において「部」は「重量部」を意味する。
【００２７】
組成物の内容について以下に説明する。使用するアルキッド樹脂でアルキッド樹脂Ａは大  豆油変性アルキッド樹脂で油長は３５、アルキッド樹脂Bはヤシ油変性で油長は５０で  ある。
(比較例１)1)アルキッド樹脂A、９０部、2)AFソルベント５号、１０部
(比較例２)1)ブテンオリゴマー６０部、2)炭化水素系溶剤２５部、3)AFソルベント５号１５部
(実施例１)1)アルキッド樹脂A、５５部、2)クリセフオイルH150、４０部、3)AFソルベント５号、５部
(実施例２)1)アルキッド樹脂Ａ３０部、2)アルキッド樹脂Ｂ１０部、3)クリセフオイルH150、４５部
(実施例３)1)アルキッド樹脂Ａ３０部、2)アルキッド樹脂Ｂ１０部、3)クリセフオイルH150４５部、蛍光増白剤０．１部
を配合し１２０℃にて加熱してデゾルバーにて撹拌溶解することにより透明なインキ組成物を得た。この組成物を６０μｍの厚さの上質紙に凸版刷法式で、１５０ｍ／分のスピードで印刷を行ったがミスチングもなく安定した印刷ができた。また、５ｇ／ｍ2の量のインキを塗布することにより、滲みのないシャープな画像をもった透明性の良好な透かし模様を印刷し作成出来た。この印刷物を用いて以下の評価を実施した。それらの結果を下記表１に示す。
【００２８】
耐黄変性：各透かしインキ印刷物を室内（窓側に置き）で太陽光に１か月間暴露する試験を行い、透かし部の黄変を暗室保存品と比較評価した。
耐黄変性  目立った黄変差なし：○
黄変差あり：×
【００２９】
臭気の比較試験：各透かしインキ印刷物を印刷面積１００cm2の同じ大きさに切り、それ
を更に細かく切り、このサンプルを２２５ｍｌのマヨネーズ瓶に入れ、密栓し４０℃の恒温槽に１時間入れた後、５人のパネラーが試験瓶を開放し臭気試験をした。
臭気評価    ５人とも異臭あり：×
４〜３人異臭あり：△
２人以下異臭あり：○
【００３０】
経時の透かし性：各透かしインキを展色刷りして、展色物を１０℃と６０℃の恒温室に１週間保管し、1週間保管後の透かし性の評価を最良＝５〜最悪＝１の５段階評価で行った。保管条件１０℃と６０℃の透かし性が共に４以上であれば、経時透かし性が良とした。
経時透かし性  良：○（評価値が４以上）
劣る：△（評価値が２〜３）
非常に劣る：×（評価値が２未満）
【００３１】
ミスチング評価：インコメーター式ミスチング試験機に透かしインキ１．５ｃｃ載せて１８００回転で2分間回転させた。回転に伴いインキが飛び回転体に沿って並べ紙の重量増加変化でミスチングの優劣を比較した。ミスチングが悪い場合はインキの飛ぶ量が増加し紙の重量が増える。
紙の重量増が０．１ｇ未満：○
０．１ｇ以上：×
【００３２】
【表１】
2007023121.tif 000002
【００３３】
本発明の透かし印刷用インキに添加されるブラックライト発光物質の添加した透かしインキ組成物（実施例３）は、暗所にてブラックライト（３２５ｎｍ、３６５ｎｍの発光波長域の光源）を照射すると、透かし部分が青紫色に発色した。
【００３４】
本発明の透かしインキ印刷物上で重ね印字試験を行った所、ワックスの影響が無いため容易に印字ができた。（使用プリンター・ＦｕｊｉｔｓｕのＰｒｉｎｔｉａ  Ｌａｓｅｒ  ＸＬ−５３５０、ＥＰＳＯＮのＩｎｔｅｒｃｏｌｏｒ  ＬＰ８８００Ｃ、ＣａｎｏｎのキャノンＮ２０００）
【００３５】
本発明は、カタログ、小冊子、薬袋、封筒、便箋、伝票、証券、雑誌付録や偽造防止等の特殊用途の紙類に印刷して透かし性を生かした内容物等の各種の情報を出力し、また一般の印刷では容易に出せない透かし性により、偽造防止等の透かし模様の有用な付加価値を生み出すものに関する。
【００３６】
このインキ性状の確保は、透かしインキの印刷方式の拡大までつながる。即ち透かしインキの印刷方式が従来の活版や凸版方式だけでなく、オフセット方式まで広げることが可能になった。印刷適性実施例２〜実施例３の透かしインキは、ラインスピード１６７ｍ／min.で、いずれもトラブルなく印刷でき、良好な印刷適性を有していた。以上、本発明の透かしインキを使用することにより、従来の透かしインキの懸念項目であった、透かし性の向上、経時の透かし性の安定が確保出来るようになり、更に透かしインキの印刷時の作業性も格段に向上することが出来るようになり、実用性に優れた効果を発揮しているものである。